(57)【特許請求の範囲】
【請求項１】
少なくとも、合成樹脂層／和紙調外観層／合成樹脂層からなり、和紙調外観層として不織布を使用し、不織布がガラス繊維からなり、合成樹脂層として塩化ビニル樹脂を使用し、ＪＩＳ−Ｋ７１０５における、平行光線透過率が５％から４５％であり、ヘイズ度が６０％から９５％であることを特徴とするブラインド用素材。
【請求項２】
和紙調外観層が、目付量１５−８０ｇ／ｍ２、ＪＩＳ−Ｐ８１１３による引張強度４５−４０５Ｎ／５０ｍｍ、破断時の伸び率０−２．０％のすべてを満足することを特徴とする、請求項１に記載のブラインド用素材。
【請求項３】
ＪＩＳ−Ｌ１０９６（４５度カンチレバー法）による剛軟度が２０ｍｍから３５０ｍｍであることを特徴とする請求項２に記載のブラインド用素材。
【発明の詳細な説明】
【技術分野】
【０００１】  オフィスや住宅などで使用するブラインド用素材に関する。
【背景技術】
【０００２】  近年、オフィスや住宅では省エネルギーの観点から、夏場の直射日光から住宅などの内部温度の上昇を防いだり、冬場の内部温度の低下を防ぐなどのためにブラインドを使用することの重要性が増している。さらに、落ち着いた雰囲気をかもし出す外観を有するブラインド素材として和紙調外観が意匠面でも注目されている。【０００３】  部分的に熱圧着される短繊維不織布とスパンボンドとからなるシートを使用するブラインドが開示されている（特許文献１）。短繊維不織布とスパンボンドとを積層するため、透かして見ると短繊維不織布とスパンボンド両方の素材が合わさった外観となり、和紙調の落ち着いた外観をかもし出すことが難しい。【０００４】  ガラス繊維を織ったガラスクロスの両面に不織布を積層したブラインド用素材が開示されている（特許文献２）。芯材のガラスクロスの両側に不織布層が配置されるため、透かして見ると２つの不織布層越しの外観で和紙調の落ち着いた外観をかもし出すに不十分である上に、合成繊維による不織布層が外面になるため表面強度に乏しい。【０００５】  有機繊維不織布の両側にガラス繊維不織布を積層したブラインド用素材が開示されている（特許文献３）。３層の不織布層を使用するため光が透過しにくく、透かして見たときに落ち着いた和紙特有の外観を保持するのが難しく、ガラス繊維の強度などを得るために樹脂含浸などをおこなうため、柔らかさに欠けるなどの難点がある。
【先行技術文献】
【０００６】
【特許文献１】  特開２００９−２８０９３４号公報
【特許文献２】  特開２００８−２４８５８５号公報
【特許文献３】  特開２０００−００８７４４号公報
【発明の概要】
【発明が解決しようとする課題】
【０００７】  本発明は、上記問題点に鑑み、光が透過したときに和紙調の視認性に優れた和紙調外観を有するとともに、光の反射に対しても和紙調の意匠を持ち、柔らかく、優れた形状保持性、防炎性に優れたブラインド用素材を提供することを課題とする。
【課題を解決するための手段】
【０００８】  本発明者らは、課題を解決するために鋭意研究した結果優れた発明となることを見出した。【０００９】  本発明においては、請求項１のブラインド用素材は、少なくとも、合成樹脂層／和紙調外観層／合成樹脂層からなり、和紙調外観層として不織布を使用し、不織布がガラス繊維からなり、合成樹脂層として塩化ビニル樹脂を使用し、ＪＩＳ−Ｋ７１０５における、平行光線透過率が５％から４５％であり、ヘイズ度が６０％から９５％であることを特徴としている。請求項２の発明は、和紙調外観層が、目付量１５−８０ｇ／ｍ２、ＪＩＳ−Ｐ８１１３による引張強度４５−４０５Ｎ／５０ｍｍ、破断時の伸び率０−２．０％のすべてを満足することを特徴としており、さらに請求項３では、ＪＩＳ−Ｌ１０９６（４５度カンチレバー法）による剛軟度が２０ｍｍから３５０ｍｍであることを特徴としている。
【発明の効果】
【００１０】  和紙調外観層の両側に適度な光を透過する合成樹脂層を設けることにより、透過光に対してぎらつきがなく柔らかい光による落ち着きを与える。また、反射光に対しても優れた和紙調の意匠性を視認することができる。さらに、不織布などによる和紙調外観層が一層のみのため、この層の持つ外観そのものを保持することもでき、防炎性や形状保持性に優れたブラインド用素材を提供することができる。
【図面の簡単な説明】
【００１１】
【図１】本発明のブラインド用素材に光を透過させた状態での外観の拡大図である。
【図２】本発明のブラインド用素材の背面を黒色とし光を反射させた状態での外観の拡大図である。
【発明を実施するための形態】
【００１２】  本発明のブラインド用素材は、少なくとも合成樹脂層／和紙調外観層／合成樹脂層から構成されている。
【００１３】  和紙調外観層は、紙を漉いたような意匠外観を有する層で、短繊維からなる和紙や不織布などを適宜使用して作成することができる。合成樹脂層との貼り合せなどの加工性や工業生産性を考えると、不織布の使用が好ましい。不織布としては、ポリエステルやポリオレフィンやポリイミドやポリウレタンやガラスなどからなる繊維を単独もしくは混合して使用することができ、繊維の繊維径や繊維長は所望する外観に合わせて選択することができる。目付量は光を透過したときの意匠外観や光線の透過性などとの関係で１５−８０ｇ／ｍ２が好ましい。また、不織布にポリエステル樹脂やアクリル樹脂やフェノール樹脂やポバール樹脂やエポキシ樹脂などの加工を行い、不織布繊維の表面や端面からの毛羽立ち防止や、合成樹脂層との接着性を向上させてもよい。不織布の中でも防炎性と寸法安定性を考えるとガラス繊維を使用した不織布の使用がより好ましい。
【００１４】  和紙調外観層はＪＩＳ−Ｐ８１１３による引張強度が４５−４０５Ｎ／５０ｍｍ、破断時の伸び率が０−２．０％の範囲であることが望ましい。引張強度が４５Ｎ／５０ｍｍより小さく破断時の伸び率が２．０％より大きいと、合成樹脂層との一体化に際して、破断や伸びたことによる和紙調外観層の部分的抜けなどの問題が発生して加工が難しくなり、形状保持性も低下する。一方、引張強度が４０５Ｎ／５０ｍｍより大きくなると、合成樹脂層との一体化はできるものの、和紙調外観層自体の厚みが増加する傾向にあるため、特に光を透過したときの和紙調の意匠外観を有することが難しいため望ましくない。合成樹脂層との一体化など加工工程で張力がかかっても、出来上がったブラインド用素材がカールなど発生せず優れた形状保持性を得るためには、和紙調外観層自体の破断時の伸び率はできるだけ小さく０％であるのが最も望ましい。
【００１５】  合成樹脂層に使用する合成樹脂としては、ポリウレタンやポリエステルや塩化ビニルやエチレン・酢酸ビニル共重合体など一般の合成樹脂を適宜使用できる。防炎性や加工のし易さから塩化ビニルの使用が好ましい。光の透過性に影響を及ぼさない範囲内で必要に応じて、可塑剤、安定剤、着色剤、充填剤などの添加剤を添加することができる。
【００１６】  合成樹脂層の上面には、表面の光沢を低下などさせるためのつや消し剤の塗布や、滑り性や耐ブロッキング性を保持させるための塗料塗布などの表面処理加工を行ってもよい。
【００１７】  また、和紙調外観層や合成樹脂層を着色したり印刷層を設けたりして外観に変化を持たせ新たな意匠性を出してもよい。
【００１８】  合成樹脂層は、コーティング加工やラミネート加工やカレンダー加工や押出加工など公知の加工方法を適宜選択することにより作成することができる。
【００１９】  和紙調外観層として、織布より引張強度が小さく加工時の加熱により伸びやすい不織布を使用するため、合成樹脂層との一体化にあたっては加工条件に留意する必要があり、特にカレンダー加工においては、加工後のブラインド用素材の形状保持性を確保するためにも、合成樹脂層の加工途上のガイドロールへの接触をできる限り避けて抵抗を低減させると共に、変速できるロールの速度は同速とするのが好ましい。
【００２０】  特に、カレンダー加工における優れた条件を試行錯誤により見出したことにより、引張強度が小さく加工時の加熱により伸びやすい不織布を使用しても形状保持性に優れたブラインド用素材の製造が可能になったものである。
【００２１】  本発明のブラインド用素材は、用途に合わせてタテ型、ヨコ型、ロールスクリーン型など各種形態のブラインドに対応することができ、形状保持性に優れるため、特にタテ型ブラインドに使用するとブラインドとしての全体外観や意匠性に優れたものとなる。
【００２２】  本発明によるブラインド用素材のＪＩＳ−Ｋ７１０５（１９８１）による平行光線透過率は５−４５％の範囲が好ましい。５％より小さくなるとブラインド用素材を介した視認性が殆ど失われ和紙調外観をかもし出すことが困難となり、４５％より大きくなると透過光線による眩しさにより、せっかくの和紙調の意匠性が損なわれるという問題がある。
【００２３】  ＪＩＳ−Ｋ７１０５（１９８１）によるヘイズ度は６０−９５％が好ましい。６０％より小さいと光の透過によりまぶしさなどにより和紙調の意匠性が損なわれ、９５％より大きいと光の拡散などによりブラインド用素材を介した視認性が失われるという問題がある。
【００２４】  本発明のブラインド用素材の背景に標準白色板を用いた場合と標準黒色板を用いた場合との色差ΔＥを色差計で測定し、和紙調外観視認性とした。ΔＥは１５から４５が好ましい。ΔＥが１５より小さいと、ブラインド用素材の隠蔽性は優れるものの屋外が暗い夜間の室内で、室内照明によりブラインド用素材を眺めたとき、和紙調外観層の密度が密のため繊維が部分的にちりばめられたような和紙調外観の意匠性を視認することができず、本発明の目的である和紙調外観について不十分である。ΔＥが４５より大きくなると隠蔽性に劣り和紙調外観層の密度が極めて粗い状態のため和紙のイメージが得られない。背景に標準白色板を用いた場合と標準黒色板を用いた場合との色差ΔＥを、適度な範囲に保持することにより夜間など室内の光でブラインド用素材を眺めたときに、優れた和紙調外観がかもし出される。
【００２５】  本発明のブラインド用素材においては、意匠性を保持するためには平行光線透過率やヘイズ度や和紙調外観視認性を示す色差ΔＥなどは重要な要素である。
【００２６】  ＪＩＳ−Ｌ１０９６（４５度カンチレバー法）による剛軟度は２０ｍｍから３５０ｍｍが好ましい。２０ｍｍより小さくなるとブラインド用素材としての腰がなくタテ型、ヨコ型、ロールスクリーン型など用途に合せた形態を保持するのが難しい。一方、３５０ｍｍより大きくなるとブラインド用素材をブラインドとして作成するにあたって加工がしにくくなると共に、ブラインドとして巻取りにくい、収納しにくいなどの問題が生じる。
【００２７】  ブラインド用素材、その中でもとりわけタテ型として使用する場合、タテ長のブラインド用素材がヨコ方向にカールして丸まらないように形状保持することは重要な特性である。この形状保持性能としてブラインド用素材のカール状態を目視にて観察する。目視によりカールの発生がほとんど見られず見栄えに問題ないと判断される必要があり、タテ型ブラインドとして使用した時にカールが発生すると見栄えが悪くなり、極度にカールの度合が大きく丸まると、窓際などで外からの光をさえぎる効果にも影響を与え商品としての体もなさなくなる。
【００２８】  本発明のブラインド用素材は、ＪＩＳ−Ｌ１０９１  Ａ−１法  による防炎性能を保持していることが好ましい。
【００２９】  また、ブラインド用素材のふき取りによる掃除やブラインド用素材同士が擦れ合うことによる摩擦で素材表面に剥れや素材の毛羽立ちなどが発生しないことも重要な要素である。ＪＩＳ−Ｌ０８４９の摩擦試験機ＩＩ形（学振式）で金巾３号を摩擦子として用い、荷重２００ｇで１００往復擦ったときのブラインド用素材（被摩擦試験片）の外観を目視にて判定を行い、摩擦子の金巾３号や被摩擦試験片にも異常が見られず、ブラインド用素材表面に剥れや素材の毛羽立ちなどの発生などの外観異常もなく実用可能である必要がある。
【００３０】  このように、本発明において、平行光線透過率やヘイズ度や色差や剛軟度や形状保持性能を特定の範囲とすることを見出したことにより、初めて、優れた和紙調外観を有するブラインド用素材を達成するにいたった。
【００３１】  本発明のブラインド用素材に光を透過させた状態での外観の拡大図を図１．に示した。昼間の屋内で太陽光を浴びて本発明のブラインド用素材を眺めた様子に該当し、和紙調外観が浮かびあがっているのがわかる。一方、本発明のブラインド用素材の背面を黒色とし光を反射させた状態での外観の拡大図を図２．に示した。夜間の屋内で屋内の照明により本発明のブラインド用素材を眺めた様子に該当し、反射光に対しても和紙調外観を示すことがわかる。
【実施例】
【００３２】  以下に、本発明の実施の形態をより明確にするために、実施例及び比較例の一部を記載して説明する。なお、本発明は実施例に限定されるものではなく、本発明の趣旨を逸脱しない範囲で適宜変更可能である。
【実施例１】
【００３３】  繊維径１３μｍ、繊維長２５ｍｍのガラス繊維から目付４０ｇ／ｍ２の不織布を作成した。この不織布の両面に、コンパウンドにした塩化ビニル樹脂  １００重量部、可塑剤  ５０重量部、安定剤  ６．３重量部、紫外線吸収剤０．３重量部からなる軟質合成樹脂組成物を各面０．１２ｍｍとなるようにカレンダーロールによりトッピングしてシート材とした。さらに表面処理剤による加工をしてブラインド用素材を得た。
【実施例２】
【００３４】  繊維径１３μｍ、繊維長２５ｍｍのガラス繊維から目付３０ｇ／ｍ２の不織布を作成した。この不織布の両面に、実施例１と同一の配合で同一加工を行いブラインド用素材を得た。
【実施例３】
【００３５】  繊維径１３μｍ、繊維長２５ｍｍのガラス繊維から目付２０ｇ／ｍ２の不織布を作成した。この不織布の両面に、実施例１と同一の配合で同一加工を行いブラインド用素材を得た。
【実施例４】
【００３６】  繊維径１３μｍ、繊維長２５ｍｍのガラス繊維から目付８０ｇ／ｍ２の不織布を作成した。この不織布の両面に、実施例１と同一の配合で同一加工を行いブラインド用素材を得た。
【参考例１】
【００３７】  繊維径１３μｍ、繊維長２５ｍｍのガラス繊維から目付１３ｇ／ｍ２の不織布を作成した。この不織布の両面に、実施例１と同一の配合で同一加工を行いブラインド用素材を得た。
【参考例２】
【００３８】  繊維径１３μｍ、繊維長３８ｍｍのポリエステル繊維から目付４０ｇ／ｍ２の不織布を作成した。この不織布の両面に、実施例１と同一の配合で同一加工を行いブラインド用素材を得た。
【実施例５】
【００３９】  繊維径１３μｍ、繊維長２５ｍｍのガラス繊維から目付８０ｇ／ｍ２の不織布を作成した。この不織布の両面に、コンパウンドにした塩化ビニル樹脂  １００重量部、可塑剤  ５０重量部、安定剤  ６．３重量部、紫外線吸収剤０．３重量部からなる軟質合成樹脂組成物を各面０．２５ｍｍとなるようにカレンダーロールによりトッピングしてシート材とした。さらに表面処理剤による加工をしてブラインド用素材を得た。【００４０】（比較例１）
繊維径１３μｍ、繊維長２５ｍｍのガラス繊維から目付２０ｇ／ｍ２の不織布を作成した。この不織布に、コンパウンドにした塩化ビニル樹脂  １００重量部、可塑剤  ５０重量部、安定剤  ６．３重量部、紫外線吸収剤０．３重量部  からなる軟質合成樹脂組成物を厚さ０．２０ｍｍとなるようにカレンダーロールによりトッピングした。さらに合成樹脂層側に繊維径１３μｍ、繊維長２５ｍｍのガラス繊維からなる目付２０ｇ／ｍ２の不織布を一体化させ表面両側に和紙調外観層を有するブラインド用素材を得た。【００４１】（引張強度及び破断時の伸び率）
ＪＩＳ−Ｐ８１１３に基づいて引張強度及び破断時の伸び率の測定を実施した。【００４２】（平行光線透過率及びヘイズ度）
平行光線透過率及びヘイズ度は、ＪＩＳ−Ｋ７１０５（１９８１）により日本電色工業社製濁度計（ＮＤＨ−１００１ＤＰ）を使用して測定を行った。平行光線透過率及びヘイズ度は和紙調外観層の繊維密度などにより影響を受けサンプリング位置によってばらつきが考えられるため、９点でサンプリングを行い測定しその平均値を平行光線透過率及びヘイズ度とした。【００４３】（色差ΔＥ）
クラボウ社製ＣＯＬＯＲ−７Ｘを使用し、白色又は黒色の標準板にブラインド用素材をあて、白い背景の場合と黒い背景の場合との色差ΔＥを測定する。色差ΔＥが小さいほど和紙調外観層の繊維密度が密であり白もしくは黒の背景色の影響を受けにくく隠蔽性に優れる。一方、ΔＥが大きいと和紙調外観層の繊維密度が粗であり白もしくは黒の背景色の影響を受けて隠蔽性に欠ける。反射光によるすぐれた和紙調外観を視認できる意匠性を持つには、適度な和紙調外観反射視認性（色差ΔＥ）を保持する必要がある。色差ΔＥは和紙調外観層の繊維密度などにより影響を受けサンプリング位置によってばらつきが考えられるため、９点でサンプリングを行い測定しその平均値を和紙調外観反射視認性を示す色差ΔＥとした。【００４４】（防炎性）
ＪＩＳ−Ｌ１０９１  Ａ−１法  による防炎性能試験を行い、区分３を満足する場合を○、満足できない場合を×とした。【００４５】（耐摩耗性）
ＪＩＳ−Ｌ０８４９の摩擦試験機ＩＩ形（学振式）で金巾３号を摩擦子として用い、荷重２００ｇで１００往復擦ったときのブラインド用素材（被摩擦試験片）の外観を目視にて判定した。摩擦子の金巾３号や被摩擦試験片にも異常が見られないもので、ブラインド用素材表面に剥れや素材の毛羽立ちなどの発生などの外観異常もなく実用可能であるものを○とした。摩擦子や被摩擦試験片に汚れや破損が発生し、ブラインド用素材として使用すると掃除の時や、ロールスクリーン型では巻取時の摩耗により表面外観の不良を生じ、実用上使用が不可能と判断されるものを×とした。【００４６】（剛軟度）
剛軟度はＪＩＳ−Ｌ１０９６（４５度カンチレバー法）により測定した。【００４７】（形状保持性）
タテ長のブラインド用素材がヨコ方向にカールして丸まらないように形状を保持できるかどうかを形状保持性として評価した。１００ｍｍ×３ｍのブラインド用素材に６０ｇの荷重をかけて吊り下げ、７日間常温（１５−２５℃間の温度）で放置後ヨコ方向への素材のカール状態を目視にて観察する。目視によりカールの発生が５ｍｍ以下で見栄えに問題ないと判断されるものを○、カールの発生が５ｍｍより大きく見栄えが悪いと判断されるものを×とした。【００４８】（和紙調外観の視認性）
ブラインド用素材を通して太陽光を眺めたとき（図１参照）に、ぎらつき感などもなく和紙調外観が確認できる。また、ブラインド用素材の背面に黒色板をあて光を反射させたとき（図２参照）、まぶしさもなく和紙調外観を確認できる。これらを目視にて観察し、透過する光や反射する光どちらに対しても優れた和紙調外観を有すると判断されるものを○とした。和紙調外観は有するものの和紙調意匠としては若干不十分であると判断されるものを△とした。和紙調外観層が二層以上になり重なり合うなど和紙調の意匠外観をかもし出すことができないものを×とした。【００４９】（総合評価）
ブラインド用素材として必要な性能などを考慮した上で、和紙調外観を中心としてブラインド用素材としての総合評価をした。より優れていると判断されるものを○、実用上使用は可能なものを△、使用に不向きなものを×とした。【００５０】  測定や評価のおいて特に記載のないものは、５点の測定を行いその平均値を測定値として記載した。【００５１】
【表１】
0005954696.tif 000002
【００５２】  表１に示したように、本発明による実施例は、ブラインド用素材としての性能を有するものである。その中でも実施例１−４は、平行光線透過率、ヘイズ度、和紙調外観反射視認性（色差ΔＥ）にバランスのとれたものであり、和紙調外観を有するブラインド用素材として透過光及び反射光に対して優れた性能を保持するものである。さらに、防炎性、耐摩耗性、剛軟度、形状保持性についても優れた品質を保持しているため、本発明のブラインド用素材を用いることにより優れたブラインドを作成できる。また、使用する和紙調外観層の引張強度と破断時の伸び率により合成樹脂層との一体化にあたって問題なく加工ができ、性能を保持できる。【００５３】参考例１は、和紙調外観層として使用するガラス繊維不織布の目付が小さいため平行光線透過率が大きくなり、ブラインド素材として使用することは可能であるが、太陽光を透過してブラインド用素材を眺めるとぎらつき感がある。また、参考例２のように和紙調外観層としてポリエステル繊維を使用すると破断時の伸び率が大きく、ブラインド用素材として加工することはできるものの、防炎性や形状保持性に難点もある。実施例５のように剛軟度が大きくなると、ブラインド用素材として使用するにあたって特にロールスクリーン型では加工や巻取りや収納に難点がある。【００５４】合成樹脂層の両面にガラス繊維不織布を和紙調外観層として一体化させた構成体である比較例１においては、表面の耐摩耗性に乏しく、ブラインド用素材として使用するには表面強度の面で不十分なばかりでなく、和紙調外観層が２層になるため、光の透過や反射時に和紙調外観の意匠をかもし出すことができない。したがって本発明実施例のように和紙調外観層を１層として、その両面に合成樹脂層を設けることが最良の形態である。
【産業上の利用可能性】
【００５５】  本発明による和紙調外観層を一層とするブラインド用素材、その中でも特に実施例１−４は、光線の透過に対して適度な透過率を、反射に対しては適度な色差ΔＥを保持しているため、和紙調外観として優れた意匠性を持つとともに、防炎性や表面摩擦強度や剛軟度や形状保持性に優れるため、ブラインド用素材としてバランスのとれた製品化が可能である。特に、オフィスや住宅での省エネルギーが重要視されるなかで、夏場の直射日光による内部温度の上昇を防いだり、冬場の内部温度の低下を防止する上でも重要な役割を果たすもので、単にブラインド用素材としての機能を保持するばかりでなく、優れた和紙調外観による癒しの効果により精神的な落ちつきまでも得ることができる。【００５６】  このように本発明のブラインド用素材は、省エネルギーや精神的な癒し効果を兼ね備えた素材として、産業界への寄与は大きいものである。
【図１】
0005954696.tif 000003
【図２】
0005954696.tif 000004